REVENDICATIONS 1. Article à base de titane, caractérisé en ce qu'il est composé essentiellement d'un mélange comprenant une matrice de titane dérivé d'hydrure de titane et un élément ou une combinaison de plusieurs éléments d'addition choisis parmi l'ensemble comprenant les nitrures, les carbures, les carbonitrures, les siliciures et les borures des éléments métalliques des groupes, 3a, 4a, 4b, 5b, 6b, 7b, et 8 de la table de classification des éléments, ainsi que le fer, l'hydrure de zirconium, le silicium, le niobium, le molybdène, le chrome, le tungstène et le vanadium. 2. Article à base de titane selon la revendication 1, caractérisé en ce que la matrice de titane représente 50 à 95% et de préférence 80 à 90% en volume dudit mélange. 3 Article à base de titane selon la revendication 1 ou 2, caractérisé en ce que les éléments d'addition sont choisis parmi l'ensemble comprenant le TiN, le TiC, le TiCN, le WC, le SiC, le Cr3C2, le TiAl, le Ces6, le TiB2, le TiSi2, le CoSi2, le AlN, le NbC, le MoC, le TaC, le ZrC et le ZrH2. 4. Article à base de titane selon la revendication 3, caractérisé en ce qu'il comprend 5 à 10% en volume d'un ou plusieurs des éléments d'addition choisis parmi le TiCN, le SiC et le WC. 5. Procédé de fabrication par frittage d'un article à base de titane, caractérisé en ce qu'il consiste à - (a) se munir d'un mélange d'un liant temporaire, d'une poudre d'hydrure de titane, et d'une poudre d'un élément ou d'une combinaison de plusieurs éléments d'addition choisis parmi l'ensemble comprenant les nitrures, les carbures, les carbonitrures, les siliciures et les borures des éléments métalliques des groupes, 3a, 4a, 4b, 5b, 6b, 7b, et 8 de la table de classification des éléments, ainsi que le fer, l'hydrure de zirconium, le silicium, le niobium, le molybdène, le chrome, le tungstène, le vanadium, l'oxyde d'aluminium et l'oxyde de zirconium, - (b) injecter le mélange obtenu dans un moule pour obtenir un article de forme souhaitée, - (c) éliminer le liant, - (d) chauffer la pièce sous une atmosphère d'hydrogène jusqu'à la température de frittage désirée, - (e) remplacer l'atmosphère d'hydrogène par le vide ou une atmosphère non réactive une fois que la température de frittage a été atteinte, et - (f) refroidir la pièce dans l'atmosphère non réactive. 6. Procédé selon la revendication 5, caractérisé en ce que l'étape (d) comporte le chauffage de l'article à une température comprise entre 1'000 et 1'4000C, 7. Procédé selon la revendication 6, caractérisé en ce que l'étape (d) est réalisée pendant un temps compris entre 4 et 8 heures. 8. Procédé selon lune des revendications 5 à 7, caractérisé en ce qu'au cours de l'étape (d). l'hydrogène est fourni sous la forme d'un flux continu. 9. Procédé selon l'une des revendications 5 à 8, caractérisé en ce qu'au cours de l'étape (e), l'article est maintenu à ladite température de frittage pendant un temps compris entre 5 et 80 minutes. 10. Procédé selon l'une des revendication 5 à 9, caractérisé en ce qu'aux étapes (e) et (f) l'atmosphère non réactive comprend de l'argon ou de l'hélium 11. Procédé selon l'une des revendications 5 à 10, caractérisé en ce que l'étape (c) est réalisée chimiquement et/ou thermiquement. 12. Procédé selon la revendication 11, caractérisé en ce que l'étape (c) est réalisée sous une atmosphère non réactive ou sous vide à une température inférieure à 3000C. 13. Procédé selon la revendication 11, caractérisé en ce que l'étape (c) est réalisée pendant un temps compris entre 2 et 9 heures. 14. Procédé selon la revendication 11, caractérisé en ce que le liant est un polymère thermique et en ce que 1étape (c) comprend la décomposition chimique du polymère thermique par une vapeur d'acide. 15. Procédé selon lune quelconque des revendications 5 à 14, caractérisé en ce qu'il comprend une étape supplémentaire au cours de laquelle l'article est soumis à un polissage spéculaire. 16. Procédé de durcissement et de coloration en surface d'un article à base de titane obtenu selon le procédé défini par lune des revendications 5 à 14, caractérisé en ce qu'il consiste à - (g) placer l'article dans un four, - (h) chauffer l'article à une température déterminée et maintenir l'article à cette température pendant un temps déterminé, et - (i) faire circuler un flux de gaz comprenant du carbone et/ou de l'azote autour de l'article pour former, à la surface de l'article du carbure de titane, du nitrure de titane, du carbonitrure de titane, ou un mélange de ces derniers. 17. Procédé de durcissement et de coloration en surface selon la revendication 16, caractérisé en ce qu'au cours de l'étape (h) l'article est amené à une température comprise entre 600 et 1000 C et de préférence à une température de 8000 et en ce que cette température est maintenue pendant 10 à 30 minutes. 18. Procédé de durcissement et de coloration en surface selon la revendication 16 ou 17, caractérisé en ce que le flux de gaz comprenant du carbone comprend le méthane et le propane. 19. Procédé de durcissement et de coloration en surface selon lune des revendications 16 à 18, caractérisé en ce qu'il est appliqué à un article à base de titane poli obtenu selon le procédé défini à la revendication 15.